(57)【要約】  親水性樹脂（Ａ）にエポキシ基を有する化合物（Ｂ）を反応させた後、アミノ基を有する化合物（Ｃ）を反応させ、アミノ基含有親水性樹脂を得た後、さらにこの樹脂を高分子支持体上に塗工し、ウイルスを吸着する糖鎖を固定化させることにより、効率的に体液中のウイルスを除去することが可能な基材、器具、ガスバリア材等が得られる。
2014014089.tif 000002
【特許請求の範囲】
【請求項１】
エチレン−ビニルアルコール共重合体、エチレン−アクリル酸共重合体、及びエチレン−ビニルアルコール−酢酸ビニル共重合体からなる群から選ばれる親水性樹脂（Ａ）と、エポキシ基を有する化合物（Ｂ）を反応させた後に、アミノ基を有する化合物（Ｃ）を反応させて得られる樹脂化合物。
【請求項２】
前記エポキシ基を有する化合物（Ｂ）が、エピクロロヒドリン、又はジエポキシ化合物である請求項１に記載の樹脂化合物。
【請求項３】
前記アミノ基を有する化合物（Ｃ）が、アンモニア、メチルアミン、エチルアミン、２−アミノエタノール、エチレンジアミン、ブチレンジアミン、ヘキサメチレンジアミン、１，２−ビス（２−アミノエトキシ）エタン、３，３’−ジアミノジプロピルアミン、ジエチレントリアミン、フェニレンジアミン、ポリアリルアミン、又はポリエチレンイミンである、請求項１又は２に記載の樹脂化合物。
【請求項４】
前記親水性樹脂（Ａ）が、モル換算で、エチレンとビニルアルコールの比率が、エチレン／ビニルアルコール＝０．５〜１．０の範囲である、エチレン−ビニルアルコール共重合体又はエチレン−ビニルアルコール−酢酸ビニル共重合体である請求項１〜３の何れか一項に記載の樹脂化合物。
【請求項５】
請求項１〜４の何れか一項に記載の樹脂化合物を表面に塗工した後、前記アミノ基と反応させて糖鎖を固定化してなるウイルス除去用高分子基材。
【請求項６】
ウイルスが、肝炎ウイルスである請求項５に記載のウイルス除去用高分子基材。
【請求項７】
前記高分子基材が、多孔性中空糸、不織布、又は透析膜である請求項５又は６に記載のウイルス除去用高分子基材。
【請求項８】
前記高分子基材が、多孔性中空糸である請求項７に記載のウイルス除去用高分子基材。
【請求項９】
前記多孔性中空糸の平均流量孔径が５０〜５００ｎｍの範囲である請求項８に記載のウイルス除去用高分子基材。
【請求項１０】
前記多孔性中空糸の内径が１５０〜５００μｍの範囲である請求項８又は９に記載のウイルス除去用高分子基材。
【請求項１１】
前記多孔性中空糸の膜厚が３０〜１００μｍの範囲である請求項８〜１０の何れか一項に記載のウイルス除去用高分子基材。
【請求項１２】
請求項５〜７の何れか一項に記載のウイルス除去用高分子基材を用いたウイルス除去装置。
【請求項１３】
請求項８〜１１の何れか一項に記載のウイルス除去用高分子基材を用いたウイルス除去装置。
【請求項１４】
請求項１３に記載のウイルス除去装置の作動方法において、
ウイルスを含む液を多孔性中空糸に通じることにより、中空糸の有する孔を通過した液と、孔を通過しなかった液とを混合する工程を有する、ウイルス除去装置の作動方法。
【請求項１５】
ウイルスを含む液が、ウイルスを含む血液である請求項１４に記載のウイルス除去装置の作動方法。
【請求項１６】
請求項１〜４の何れか一項に記載の樹脂化合物を用いたガスバリア材。
【請求項１７】
請求項１〜４の何れか一項に記載の樹脂化合物を用いたガスバリア性フィルム。
【発明の詳細な説明】
【技術分野】
【０００１】
本発明は、アミノ基含有親水性樹脂化合物、及びウイルス除去用高分子基材、ウイルス除去装置、ウイルス除去装置の作動方法、及びガスバリア材に関する。
【背景技術】
【０００２】
アミノ基含有親水性樹脂化合物としては、カチオン性基を有する水溶性ビニルエステル系樹脂化合物（特許文献１）や、ビニルアルコールとビニルアミンの共重合体（特許文献２）が開示されている。しかし、これらはいずれも水溶性の樹脂であって、表面処理剤あるいは成形材として用いる際には耐水性が不足するという課題が存在した。【０００３】
一方で、Ｃ型肝炎はＣ型肝炎ウイルス（ＨＣＶ）の慢性的感染が原因であり、薬剤による治療法としてペグインターフェロン、リバビリンの併用療法が一般的である。ジェノタイプ１ｂかつ血液中のウイルス量の多い患者では、治療成績は５０％程度であり、肝硬変や肝がんへの移行割合が高いことから、より有効な治療法、薬剤の開発が望まれている（非特許文献１）。一般的に薬剤による治療では、血中のウイルス量が低い場合に治療成績が高いことが知られており、血中のＨＣＶを多孔性のフィルターで除去し、薬剤との併用療法を行うと、治療成績が向上するとの報告がある（非特許文献２）。即ち、体内のウイルス量を下げることで、治療成績が向上したものと推定される。【０００４】
また、特許文献３には、血液入口、上流側血液回路、血漿分離手段、下流側血液回路がこの順に接続され、さらに血漿分離手段の血漿出口、上流側血漿回路、血漿浄化手段、下流側血漿回路がこの順に接続され、下流側血漿回路の末端は下流側血液回路の途中に設けられた血液血漿混合手段に接続されている血液処理装置であって、下流側血液回路の血液血漿混合手段の下流側に少なくともウイルス及びウイルス感染細胞を除去する水不溶性担体からなる血球処理手段が設けられ血漿浄化手段が最大孔径２０ｎｍ以上５０ｎｍ以下の多孔性濾過膜からなる装置が記載されている。【０００５】
しかしながら、上記フィルターで除去する方法は、一旦血球と血漿を分離した後、血漿成分からウイルスを除去することから、回路構成は複雑で、より簡便に血中からウイルスを除去する方法が望まれている。【０００６】
リガンド等を固定化したＣ型肝炎ウイルス用の血液浄化用吸着材としては、特許文献４に、免疫グロブリン等と親和性のあるペプチドを水不溶性ゲルに固定化し、免疫複合体型Ｃ型肝炎ウイルスを効率良く除去する方法が報告されている。【０００７】
一方、ＨＣＶに結合するリガンドとしてヘパリンが有効なことが知られている（非特許文献３）。よって、血球と血漿を分離することなく全血を通過させることのできる中空糸等の高分子支持体にヘパリンが固定化された基材や血球血漿分離膜の細孔内などにヘパリンを固定化した基材であればより簡便にＨＣＶを除去できる可能性があり、患者への負担の少ないＨＣＶ除去モジュール等を提供できることが期待される。【０００８】
ヘパリンが固定化された基材の形態にはビーズや多孔質中空糸が挙げられる。多孔質中空糸を用いた内部循環型やろ過型の体外循環モジュールは、粒子状ヘパリン固定化基材の充填された体外循環モジュールと比較して血液の滞留部分が少ないことから、構成上血栓の形成が少ない利点を有する。多孔質中空糸にヘパリンを固定化する際、表面官能基の種類や固定化密度は基材材質によって異なり、各基材によって最適な方法を見出す必要がある。【０００９】
一方、糖類を有するウイルス吸着剤として、ヒト免疫不全ウイルス（以下ＨＩＶ）に吸着作用を有する基材の報告がある。例えば、特許文献５には、主鎖にメチレン基を有する高分子基材に、エチレン性不飽和結合と糖鎖を有する重合性化合物、又は該重合性化合物を含む重合性組成物を接触させ、電離性放射線を照射するか、又は、前記高分子基材に電離放射線を照射した後、前記重合性化合物、又は該重合性化合物を含む重合性組成物を接触させて得られる、糖鎖を有するＨＩＶ吸着用高分子基材が記載されている。
【先行技術文献】
【特許文献】
【００１０】
【特許文献１】特開昭５６−１４１８２５
【特許文献２】特開２００６−１７６７５８
【特許文献３】特開２００５−２３０１６５
【特許文献４】特開平１０−３２３３８７
【特許文献５】特開２０１０−６８９１０
【非特許文献】
【００１１】
【非特許文献１】ウイルス性肝炎−基礎・臨床研究の進歩−日本臨床６９巻増刊号４（２０１１）
【非特許文献２】Ａ．Ｋ．Ｆｕｊｉｗａｒａ  ｅｔ  ａｌ．Ｈｅｐａｔｏｌ．Ｒｅｓ．，３７，７０１（２００７）
【非特許文献３】Ｚａｈｎ，Ｊ．Ｐ．Ａｌｌａｉｎ，Ｊ．Ｇｅｎ．Ｖｉｒｏｌ．，８６，６７７（２００５）
【発明の概要】
【発明が解決しようとする課題】
【００１２】
本発明の課題は、従来技術を鑑み、耐水性を改善したアミノ基を含有する親水性表面処理樹脂を提供すること、及び耐水性血栓等の生成による目詰まりを起こすことなく、血液等の体液を流すことができ、効率的に体液中のウイルスを除去することが可能な基材、器具を提供することにある。
また、当該樹脂を用いたガスバリア材の提供を課題とする。
【課題を解決するための手段】
【００１３】
上記課題を解決するために、本発明者らは親水性樹脂（Ａ）にエポキシ基を有する化合物（Ｂ）を反応させた後、アミノ基を有する化合物（Ｃ）を反応させ、アミノ基含有親水性樹脂を得た。さらにこの樹脂を高分子支持体上に塗工し、ウイルスを吸着する糖鎖を固定化させることにより、前記課題を解決できることを見出した。【００１４】
即ち、本発明は、エチレン−ビニルアルコール共重合体、及びエチレン-アクリル酸共重合体、エチレン−ビニルアルコール−酢酸ビニル共重合体からなる群から選ばれる親水性樹脂（Ａ）と、エポキシ基を有する化合物（Ｂ）を反応させた後に、アミノ基を有する化合物（Ｃ）を反応させて得られる樹脂化合物に関する。
また、前記アミノ基含有樹脂化合物を高分子支持体上に塗工した後、前記アミノ基と反応させて糖鎖を固定化してなることを特徴とするウイルス除去用高分子基材に関する。
また、前記ウイルス除去用高分子基材を用いたウイルス除去装置に関する。
また、前記ウイルス除去装置の作動方法において、ウイルスを含む液を多孔性中空糸に通じることにより、中空糸の有する孔を通過した液と、孔を通過しなかった液とを混合する工程を有する、ウイルス除去装置の作動方法に関する。
また、前記樹脂化合物を用いたガスバリア材に関する。
また、前記樹脂化合物を用いたガスバリア性フィルムに関する。
【発明の効果】
【００１５】
本発明によれば、耐水性が改善されたアミノ基含有樹脂化合物が得られる。更に、前記アミノ基含有樹脂化合物は、親水性と高い生体適合性を有している樹脂にアミノ基を導入しているため、塗工後に、煩雑な操作を経ることなく、簡便に糖類が固定化出来ると共に、除去が好ましくない血液成分を吸着・除去することなく、ウイルスを選択的に除去できる機能を有する高分子基材、及びそれを用いた医療器具、及びガスバリア材を提供することができる。
【図面の簡単な説明】
【００１６】
【図１】本発明の高分子基材を備えてなる医療器具の一例を示す概略断面図である。
【発明を実施するための形態】
【００１７】
本発明は、
（１）エチレン−ビニルアルコール共重合体、エチレン−アクリル酸共重合体、及びエチレン−ビニルアルコール−酢酸ビニル共重合体からなる群から選ばれる親水性樹脂（Ａ）と、エポキシ基を有する化合物（Ｂ）を反応させた後に、アミノ基を有する化合物（Ｃ）を反応させて得られる樹脂化合物、
（２）前記エポキシ基を有する化合物（Ｂ）が、エピクロロヒドリン、又はジエポキシ化合物である前記（１）項に記載の樹脂化合物、
（３）前記アミノ基を有する化合物（Ｃ）が、アンモニア、メチルアミン、エチルアミン、２−アミノエタノール、エチレンジアミン、ブチレンジアミン、ヘキサメチレンジアミン、１，２−ビス（２−アミノエトキシ）エタン、３，３’−ジアミノジプロピルアミン、ジエチレントリアミン、フェニレンジアミン、ポリアリルアミン、又はポリエチレンイミンである、前記（１）又は（２）項に記載の樹脂化合物、
（４）前記親水性樹脂（Ａ）が、モル換算で、エチレンとビニルアルコールの比率が、エチレン／ビニルアルコール＝０．５〜１．０の範囲である、エチレン−ビニルアルコール共重合体又はエチレン−ビニルアルコール−酢酸ビニル共重合体である前記（１）〜（３）項の何れか一項に記載の樹脂化合物、
（５）前記（１）〜（４）項の何れか一項に記載の樹脂化合物を表面に塗工した後、前記アミノ基と反応させて糖鎖を固定化してなるウイルス除去用高分子基材、
（６）ウイルスが、肝炎ウイルスである前記（５）項に記載のウイルス除去用高分子基材、
（７）前記高分子基材が、多孔性中空糸、不織布、又は透析膜である前記（５）又は（６）項に記載のウイルス除去用高分子基材、
（８）前記高分子基材が、多孔性中空糸である前記（７）項に記載のウイルス除去用高分子基材、
（９）前記多孔性中空糸の平均流量孔径が５０〜５００ｎｍの範囲である前記（８）項に記載のウイルス除去用高分子基材、
（１０）前記多孔性中空糸の内径が１５０〜５００μｍの範囲である前記（８）又は（９）項に記載のウイルス除去用高分子基材、
（１１）前記多孔性中空糸の膜厚が３０〜１００μｍの範囲である前記（８）〜（１０）項の何れか一項に記載のウイルス除去用高分子基材、
（１２）前記（５）〜（７）項の何れか一項に記載のウイルス除去用高分子基材を用いたウイルス除去装置、
（１３）前記（８）〜（１１）項の何れか一項に記載のウイルス除去用高分子基材を用いたウイルス除去装置、
（１４）前記（１３）項に記載のウイルス除去装置の作動方法において、
ウイルスを含む液を多孔性中空糸に通じることにより、中空糸の有する孔を通過した液と、孔を通過しなかった液とを混合する工程を有する、ウイルス除去装置の作動方法、
（１５）ウイルスを含む液が、ウイルスを含む血液である前記（１４）項に記載のウイルス除去装置の作動方法、
（１６）前記（１）〜（４）項の何れか一項に記載の樹脂化合物を用いたガスバリア材、及び
（１７）前記（１）〜（４）項の何れか一項に記載の樹脂化合物を用いたガスバリア性フィルム、
に関する。
【００１８】
以下、詳細に本発明を説明する。
・親水性樹脂（Ａ）
本発明に用いる親水性樹脂（Ａ）は、エチレン−ビニルアルコール共重合体、エチレン−アクリル酸共重合体、及びエチレン−ビニルアルコール−酢酸ビニル共重合体からなる群から選ばれる。これらの中で好ましいものとしては、エチレン−ビニルアルコール共重合体、又はエチレン−ビニルアルコール−酢酸ビニル共重合体が挙げられる。これらの樹脂化合物は血液適合性が高く、好ましい。エチレン−ビニルアルコール共重合体、又はエチレン−ビニルアルコール−酢酸ビニル共重合体を用いる場合のエチレンとビニルアルコールのモル比としては、０．５〜１．０の範囲にあることが好ましい。エチレンとビニルアルコールのモル比が０．５以上であると、樹脂の耐水性が向上する。また、該モル比が１．０以下であると、樹脂の親水性が向上するため、アミノ基含有樹脂の表面親水化効果が向上するため好ましい。
親水性樹脂（Ａ）の分子量分布としては、重量平均分子量として、１００００〜３０００００が好ましい。重量平均分子量が１００００以上であると、樹脂の耐水性が向上する。また、重量平均分子量が３０００００以下であると、溶剤への溶解性が向上する。本明細書において、重量平均分子量は、ゲルパミエーションクロマトグラフィ（ＧＰＣ）により測定された標準ポリスチレン換算重量平均分子量を意味する。
【００１９】
・エポキシ基を有する化合物（Ｂ）
本発明に用いるエポキシ基を有する化合物（Ｂ）は、前記した親水性樹脂（Ａ）と後述するアミノ基を有する化合物（Ｃ）とを架橋するために用いられる。そのため、前記した親水性化合物（Ａ）と反応した後に、アミノ基と反応する官能基を持つことが必要である。このような化合物としては、エピクロロヒドリン、ジエポキシ化合物、又はポリエポキシ化合物等が挙げられる。この中で、エピクロロヒドリン又はジエポキシ化合物が好ましく、エピクロロヒドリンがより好ましい。
【００２０】
・アミノ基を有する化合物（Ｃ）
本発明に用いるアミノ基を有する化合物（Ｃ）は、前記した親水性樹脂（Ａ）とエポキシ基を有する化合物（Ｂ）との反応物にアミノ基を導入するために用いられる。このような化合物としては、アンモニア、メチルアミン、エチルアミン、２−アミノエタノール、エチレンジアミン、ブチレンジアミン、ヘキサメチレンジアミン、１，２−ビス（２−アミノエトキシ）エタン、３，３’−ジアミノジプロピルアミン、ジエチレントリアミン、フェニレンジアミン、ポリアリルアミン、又はポリエチレンイミン等が挙げられる。多価アミノ化合物は樹脂のゲル化を引き起こし易いため、この中で好ましいものとして、ゲル化を引き起こし難いアンモニア、メチルアミン、エチルアミン、２−アミノエタノール等が挙げられる。
【００２１】
親水性樹脂（Ａ）とエポキシ基を有する化合物（Ｂ）との反応、及び親水性樹脂（Ａ）と化合物（Ｂ）との反応生成物とアミノ基を有する化合物（Ｃ）との反応は公知各種の反応条件で行うことができる。その中でも好ましい条件としては、反応基質を溶解する溶媒中で、均一反応によって反応させることが好ましい。このような条件で反応を行うことによって、アミノ基含有樹脂に導入されるアミノ基の量を適切に制御することが可能となる。アミノ基含有樹脂に導入されるアミノ基の量としては、アミン価が１５〜１５０ｍｇＫＯＨ／ｇの範囲にあることが好ましく、３０〜８０ｍｇＫＯＨ／ｇの範囲にあることがさらに好ましい。
【００２２】
前記反応基質を溶解する溶媒を具体的に例示するならば、ジメチルスルホキシド、ジメチルホルムアミド、といった非プロトン性極性溶媒や、エタノールと水、ｎ−プロパノールと水、メタノールと水、イソプロピルアルコールと水、といったアルコールと水との混合溶媒、ピリジン、フェノール、クレゾールなどが挙げられる。反応条件としては、４０〜１００℃で１０分〜２０時間反応させることで生成物を得ることができる。
【００２３】
また、親水性樹脂（Ａ）としてエチレン−ビニルアルコール共重合体または、エチレン−ビニルアルコール−酢酸ビニル共重合体を用いる場合、親水性樹脂（Ａ）とエポキシ基を有する化合物（Ｂ）との反応における溶媒は、溶解性が高い点と副反応が起こりにくい点から、ジメチルスルホキシドを用いることが好ましい。この場合、反応を促進させるために、水酸化ナトリウム、水酸化カリウムといった塩基触媒を添加することが好ましく、添加する量としては、親水性樹脂（Ａ）１ｇ当り、０．３８〜３．８ｍｍｏｌの範囲が好ましく、０．７５〜２．０ｍｍｏｌの範囲がさらに好ましい。これらの範囲で塩基触媒を添加することで、前記した好ましいアミン価の範囲のアミノ基含有樹脂を得ることができる。
【００２４】
次に、親水性樹脂（Ａ）とエポキシ基を有する化合物（Ｂ）との反応生成物とアミノ基を有する化合物（Ｃ）との反応に用いる溶媒は、沸点が低く、塗工後の乾燥が容易である点から、アルコールと水との混合溶媒を用いることが好ましい。
【００２５】
本発明のウイルス除去用高分子基材は、前記樹脂化合物を高分子基材表面に塗工した後、前記樹脂化合物のアミノ基と糖鎖とを反応させて糖鎖を固定化して得られる。
【００２６】
本発明に用いる高分子基材は公知種々のものを用いることができるが、例えば、オレフィン系樹脂、スチレン系樹脂、スルホン系樹脂、アクリル系樹脂、ウレタン系樹脂、エステル系樹脂、エーテル系樹脂又はセルロース混合エステル等が挙げられ、より具体的には、高密度ポリエチレン、ポリエチレンテレフタレート、ポリメチルメタクリレート、ポリスルホン、ポリエーテルスルホン、ポリアクリロニトリル、ポリエチレン、ポリプロピレン、ポリ−４−メチルペンテン、トリアセチルセルロース、又は再生セルロース等を例示できる。
【００２７】
高分子基材には特に限定はなく、多孔性中空糸、ビーズ、不織布、透析膜など種々の形態のものを用いることができる。これらの中でも、多孔性中空糸、不織布、又は、透析膜であることが好ましい。
【００２８】
高分子基材表面に本発明のアミノ基含有樹脂化合物を塗工する方法としては、公知各種の方法を用いることができる。例えば高分子支持体（高分子支持材）を本発明のアミノ基含有樹脂化合物の溶液中に浸漬し、引き上げた後乾燥する等を好ましい方法として挙げることができる。もしくは、予めポリオレフィン等（高分子支持材）と本発明のアミノ基含有樹脂とを混合させたものを多孔化する手法を用いることも可能である。もしくは、本発明のアミノ基含有樹脂化合物を公知各種の方法で成形して、多孔性中空糸、ビーズ、不織布などの形態とする手法を用いることも可能である。
【００２９】
本発明のウイルス除去用高分子基材が多孔性中空糸である場合は、使用目的に応じて、多孔性中空糸を公知慣用の方法で製造すれば良い。ポリオレフィン中空糸の場合は、紡出糸をアニール処理、冷延伸、熱延伸、熱固定を行うことでさまざまな細孔径、孔径分布を有したものが調製可能である。
本発明のウイルス除去用高分子基材が多孔性中空糸である場合には、ウイルスを含む液を中空糸の有する孔内を通じることにより、効率的にウイルスを除去することができる。体外循環時に血液を処理する場合、全血を孔内で処理出来ることが簡便で望ましいが、滞留や細孔内に直接血球が接するために要求される高い生体適合性に鑑みて、血球と血漿成分を分離し、血漿成分だけを孔内に通過させ、血漿からウイルスを除去する方法がより望ましい。その場合は多孔性中空糸の有する孔を通過した液と孔を通過しなかった液とが生成する。ウイルスを含む液中のウイルスの除去率の検討から、多孔性中空糸の孔を通過した液中のウイルスの除去率は好成績であり、また、血液中の有用な成分であるアルブミンは除去しないことが明らかとなっている。また、多孔性中空糸の孔を通過した液中のウイルス除去率は、多孔性中空糸の孔を通過しなかった液すなわち多孔性の表面や表面近傍の細孔のみに接触した液中のウイルス除去率よりも高く、ウイルス除去の多くは、多孔性中空糸の孔を通過する際に起こっていることが示唆されている。
ここで、孔を通過するとは、多孔性中空糸の内表面から外表面側に、もしくは外表面から内表面側に液が通り抜ける状態をさす。
【００３０】
多孔性中空糸の細孔は必ずしも直状の管として膜を貫通している必要はなく、膜の内部で屈曲していても良い。また、幾つかの孔が膜内部で融合していたり、逆に一つの孔が枝分かれしていても良く、これらが混在していても良い。
【００３１】
本発明のウイルス除去用高分子基材が多孔性中空糸である場合の多孔性中空糸の細孔径は、上記のウイルスを効率的に除去させうる孔径のものであれば、特に制限はない。例えば、体外循環で血漿中からウイルスを効率的に除去する場合は、以下のように設計することが好ましい。血球と血漿を分離し、血漿中からウイルスを除去する場合、血漿分離膜としての機能を有する必要がある。したがって、血球成分や血小板が細孔内に入らないように平均流量孔径が５００ｎｍ以下であることが望ましい。さらに、血漿中のタンパク成分の透過性が落ちないよう、平均流量孔径が５０ｎｍ以上であることが望ましい。血漿分離膜としての機能の観点から、平均流量孔径は５０〜５００ｎｍであることが好ましい。これらの中でも、除去対象となるウイルスの大きさによって、適宜、多孔性中空糸の細孔径が設定される。Ｃ型肝炎ウイルスの場合を例に挙げると、好ましい細孔径（平均流量孔径）は８０〜２５０ｎｍ、さらに好ましくは１００〜１８０ｎｍとなる。また、比較的大きいヒト免疫不全ウイルスの場合などは、好ましい細孔径（平均流量孔径）が１００〜２５０ｎｍ、さらに好ましくは１２０〜２００ｎｍとなる。
【００３２】
本発明のウイルス除去用高分子基材が多孔性中空糸である場合の多孔性中空糸の内径は、上記のウイルスを効率的に除去させうる内径のものであれば、特に制限はない。例えば、体外循環で用いられる場合は、以下のように設計されることが好ましい。
ヒトから取り出して循環させられる血液量は限られているため、循環モジュール等のサイズは過度に大きくすることはできない。内径が過度に大きい場合は、モジュールに入れられる糸の本数が少なくなるため接触面積が減少してしまうことや線速が劣って血液が滞留してしまう恐れがある。
一方、内径が過度に小さい場合は、血球成分が詰まりやすくなることが考えられる。それらの点を考慮した場合、内径は１５０〜５００μｍが好ましく、より好ましくは１６０〜４００μｍ、さらに好ましくは１７０〜３５０μｍとなる。ここで、前記内径とは、光学顕微鏡または電子顕微鏡による観察で測定される。
【００３３】
本発明のウイルス除去用高分子基材が多孔性中空糸である場合の多孔性中空糸の膜厚は、上記のウイルスを効率的に除去させうる膜厚のものであれば、特に制限はない。例えば、体外循環で血漿中からウイルスを効率的に除去する場合などは血漿分離性能、接触面積、中空糸の機械強度等を考慮して、３０〜１００μｍが好ましく、より好ましくは３５〜８０μｍ、さらに好ましくは４０〜６０μｍとなる。ここで、前記膜厚とは、光学顕微鏡または電子顕微鏡による観察で測定される。
【００３４】
本発明のウイルス除去用高分子基材は、更に、多孔性中空糸外部に、ウイルスを捕捉し除去させる機能を有する他の基材を組み合わせた構成とすることができる。このような構成とすることで、ウイルスの除去率の向上を図ることも可能である。このような他の基材としては、ウイルスを捕捉し除去させる機能を有するものであれば特に制限はないが、例えば、糖鎖固定化ゲルや糖鎖固定化不織布等を挙げることができる。
【００３５】
また、本発明のウイルス除去用高分子基材が透析膜である場合にも、前記と同様にして本発明の樹脂化合物を透析膜表面に塗工した後、前記アミノ基と反応させて糖鎖を固定化して得ることができる。ここで、使用される透析膜は、公知慣用のものを挙げることができ、好ましい材質としては、ポリスルホン、トリアセチルセルロース、又は再生セルロース等を挙げることができる。
本発明のウイルス除去用高分子基材が透析膜である場合、透析を行うと同時に血液中のウイルスの除去を行うことができ、特に有用である。
【００３６】
・糖類
本発明で使用される糖類は、ウイルスを吸着等の作用によって効率的に捕捉し、ウイルスを含む液からウイルスを除去することのできるものであれば、特に制限はない。このような糖類としては、例えば、ヘパリン、ヘパリンの１級又は２級水酸基を硫酸エステル化したヘパリン誘導体、ヘパリンのＮ−アセチル基のアセチル基脱離体をＮ−硫酸エステル化したヘパリン誘導体、ヘパリンのＮ−硫酸基の硫酸基脱離体をＮ−アセチル化したヘパリン誘導体、低分子量ヘパリン、デキストラン硫酸（イオウ含量３〜６重量％）、デキストラン硫酸（イオウ含量１５〜２０重量％）、フコイダン、コンドロイチン硫酸Ａ、コンドロイチン硫酸Ｃ、デルマタン硫酸、ヘパリン類似物質、ヘパラン硫酸、ラムナン硫酸、ケタラン硫酸、アルギン酸、ヒアルロン酸、カルボキシメチルセルロース等を挙げることができる。
【００３７】
ヘパリンは、通常公知のものを制限なく使用することができる。ヘパリンは、小腸、筋肉、肺、脾や肥満細胞など体内で幅広く存在し、化学的にはグリコサミノグリカンであるヘパラン硫酸の一種であり、β−Ｄ−グルクロン酸、或いはα−Ｌ−イズロン酸とＤ−グルコサミンが１，４−結合により重合した高分子であって、ヘパラン硫酸と比べて硫酸化の度合いが特に高いという特徴を有する。
また、ヘパリンの重量平均分子量についても特に制限はないが、重量平均分子量が大きい場合には化合物（Ｃ）との反応性が低くなる為、ヘパリンの固定化の効率が悪いと考えられる。従って、ヘパリンの重量平均分子量は、概ね、５００から５００，０００ダルトン、より好ましくは１,２００から５０，０００ダルトン、更に好ましくは５，０００〜３０，０００ダルトンであることが好ましい。
【００３８】
本発明で用いられるヘパリン誘導体としては、上記ヘパリンの１級又は２級水酸基を硫酸エステル化したヘパリン誘導体、上記ヘパリンのＮ−アセチル基のアセチル基脱離体をＮ−硫酸エステル化したヘパリン誘導体、又はヘパリンのＮ−硫酸基の硫酸基脱離体をＮ−アセチル化したヘパリン誘導体を好ましく用いることができる。
【００３９】
ヘパリンの１級又は２級水酸基を硫酸エステル化したヘパリン誘導体を合成する場合には、例えば、上記ヘパリンのアルカリ塩類をイオン交換樹脂（Ｈ＋）等に通じ、アミン類と処理することによりヘパリンアミン塩を調製する。その後に、硫酸化剤で処理して目的とするヘパリン誘導体とすることができる。硫酸化剤としては、公知慣用のＳＯ３・ピリジン等が好ましい。
ヘパリンのＮ−アセチル基のアセチル基脱離体をＮ−硫酸エステル化したヘパリン誘導体を合成する場合には、例えば、ヘパリンのＮ−アセチル基をヒドラジン等で脱アセチル化した後に、硫酸化剤で処理して目的とするヘパリン誘導体とすることができる。硫酸化剤としては、公知慣用のＳＯ３・ＮＭｅ３等が好ましい。
ヘパリンのＮ−硫酸基の硫酸基脱離体をＮ−アセチル化したヘパリン誘導体を合成する場合には、例えば、ヘパリンのピリジニウム塩を調製後、窒素原子上の硫酸基のみを脱硫酸化し、公知慣用の方法でＮ−アセチル化すればよい。
【００４０】
また、低分子量ヘパリン、デキストラン硫酸（イオウ含量３〜６重量％）、デキストラン硫酸（イオウ含量１５〜２０重量％）、フコイダン、コンドロイチン硫酸Ａ、コンドロイチン硫酸Ｃ、デルマタン硫酸、ヘパリン類似物質、ヘパラン硫酸、ラムナン硫酸、ケタラン硫酸、アルギン酸、ヒアルロン酸、カルボキシメチルセルロースは公知慣用の化合物を用いることができる。
デキストラン硫酸の硫酸化度は、高硫酸化度（イオウ含量１５〜２０重量％）であっても、低硫酸化度（イオウ含量３〜６重量％）であっても良く、公知慣用の方法で得られるものであれば、特に硫酸化度に制限はない。
ヘパリン類似物質は、一般に日本薬局方外医薬品成分規格等に収載されている硫酸化多糖類を指すものである。しかし、公知慣用の抽出方法や調製方法で得られるものであれば、日本薬局方外医薬品成分規格に収載されているものに限定されるものではない。
【００４１】
アミノ基を有する化合物（Ｃ）を介して糖類が固定化されるためには、化合物（Ｃ）と糖類が共有結合により結合されることが必要である。このような結合は公知慣用の反応を適宜行うことにより形成することができる。
糖類の固定化に好ましい反応として、アミド化反応もしくは還元アミノ化反応を挙げることができる。アミド化方法は、例えば、活性エステルによるアミド化、縮合剤によるアミド化、これらの併用、混合酸無水物法、アジド法、酸化還元法、ＤＰＰＡ法、ウッドワード法など、ペプチド合成などで用いられている公知慣用のアミド化反応を適宜行えばよい。還元アミノ化反応は、化合物（Ｃ）のアミノ基と糖類の還元末端を反応させる公知慣用の方法を用いればよい。
【００４２】
活性エステルによるアミド化としては、例えば、ＮＨＳ（Ｎ−ヒドロキシスクシンイミド）、ニトロフェノール、ペンタフルオロフェノール、ＤＭＡＰ（４−ジメチルアミノピリジン）、ＨＯＢＴ（１−ヒドロキシベンゾトリアゾール）、ＨＯＡＴ（ヒドロキシアザベンゾトリアゾール）等を用いて、脱離能の高い基をカルボキシ基と一旦縮合させた活性エステルを形成させておき、これにアミノ基を反応させる方法が挙げられる。縮合剤によるアミド化は、それ単独で用いても良いが、上記活性エステルと併用することができる。縮合剤としては、ＥＤＣ（１−（３−ジメチルアミノプロピル−３−エチル−カルボジイミドヒドロクロライド）、ＨＯＮＢ（エンド−Ｎ−ヒドロキシ−５−ノルボルネン−２，３−ジカルボキサミド）、ＤＣＣ（ジシクロヘキシルカルボジイミド）、ＢＯＰ（ベンゾトリアゾール−１−イルオキシトリス（ジメチルアミノ）ホスホニウムヘキサフルオロホスフェート）、ＨＢＴＵ（Ｏ−ベンゾトリアゾール−１−イル−Ｎ，Ｎ，Ｎ’，Ｎ’−テトラメチルウロニウムヘキサフルオロホスフェート）、ＴＢＴＵ（Ｏ−ベンゾトリアゾール−１−イル−Ｎ，Ｎ，Ｎ’，Ｎ’−テトラメチルウロニウムテトラフルオロボレート）、ＨＯＢｔ（１−ヒドロキシベンゾトリアゾール）、ＨＯＯＢｔ（３，４−ジヒドロ−３−ヒドロキシ−４−オキソ−１，２，３−ベンゾトリアジン）、ジ−ｐ−トリオイルカルボジイミド、ＤＩＣ（ジイソプロピルカルボジイミド）、ＢＤＰ（１−ベンゾトリアゾールジエチルホスフェート−１−シクロヘキシル−３−（２−モルホリニルエチル）カルボジイミド）、フッ化シアヌル、塩化シアヌル、ＴＦＦＨ（テトラメチルフルオロホルムアミジニウムヘキサフルオロホスホスフェート）、ＤＰＰＡ（ジフェニルホスホラジデート）、ＴＳＴＵ（Ｏ−（Ｎ−スクシニミジル）−Ｎ，Ｎ，Ｎ’，Ｎ’−テトラメチルウロニウムテトラフルオロボレート）、ＨＡＴＵ（Ｎ−［（ジメチルアミノ）−１−Ｈ−１，２，３−トリアゾロ［４，５，６］−ピリジン−１−イルメチレン］−Ｎ−メチルメタンアミニウム・ヘキサフルオロホスフェート・Ｎ−オキシド）、ＢＯＰ−Ｃｌ（ビス（２−オキソ−３−オキサゾリジニル）ホスフィンクロライド）、ＰｙＢＯＰ（（１−Ｈ−１，２，３−ベンゾトリアゾール−１−イルオキシ）−トリス（ピロリジノ）ホスホニウム・テトラフルオロホスフェート）、ＢｒＯＰ（ブロモトリス（ジメチルアミノ）ホスホニウム・ヘキサフルオロホスフェート）、ＤＥＰＢＴ（３−（ジエトキシホスホリルオキシ）−１，２，３−ベンゾトリアジン−４（３Ｈ）−オン）、ＰｙＢｒＯＰ（ブロモトリス（ピロリジノ）ホスホニウム・ヘキサフルオロホスフェート）などが挙げられる。
【００４３】
これらのアミド化方法において利用できる溶媒としては、水及びペプチド合成に用いられる有機溶媒を使用することができ、例えばジメチルホルムアミド（ＤＭＦ）、ジメチルスルホキシド（ＤＭＳＯ）、ヘキサホスホロアミド、ジオキサン、テトラヒドロフラン（ＴＨＦ）、酢酸エチル等、更にはこれらの混合溶媒やこれらを含む水溶液が挙げられる。
還元アミノ化反応に用いられる還元剤の例としては、ソディウムボロシアノトリハイドライドや、ソディウムトリアセトキシボロハイドライド、ピリジンボラン、ピコリンボラン等の還元剤が挙げられる。
【００４４】
また、本発明のウイルス除去用高分子基材における糖類の固定化量は、ウイルスを効率的に除去出来れば特に制限はない。ただし、体外循環時は、生体適合性が重要になるため、血漿タンパクの吸着や補体の活性化などが起きないよう調整する必要がある。その際には、アミノ基を有する化合物（Ｃ）の導入量を調整する方法や糖類を固定化する反応条件を変える方法等で固定化量を調整することが可能である。検討した結果、糖類の固定化量は、好ましくは１〜１００μｇ/ｃｍ２、より好ましくは２〜８０μｇ/ｃｍ２、よりさらに好ましくは３〜７０μｇ/ｃｍ２である。
【００４５】
・ウイルスを含む液
本発明で対象とするウイルスを含む液は、ウイルスを含む液であれば特に制限はない。より具体的には、例えば、ヒトの体内液体成分である体液、ウイルスを含んだ培養液等を挙げることができる。体液のより具体的な例としては、血液、唾液、汗、尿、鼻水、精液、血漿、リンパ液、組織液等を挙げることができる。
【００４６】
本発明の高分子基材を備えてなる医療器具（ウイルス除去装置）の形態としては、前記用途に適用可能な形状であれば特に限定されるものではないが、例えば中空糸モジュールや濾過カラム、フィルターなどが挙げられる。中空糸モジュールや濾過カラムにおいて、容器の形状及び材質は特に限定されないが、体液（血液）の体外循環に適用する場合、内部容量が１０〜４００ｍＬで外径が２〜１０ｃｍ程度の筒状容器とすることが好ましく、内部容量が２０〜３００ｍＬで外径が２．５〜７ｃｍ程度の筒状容器とすることがより好ましい。図１にその一例を挙げる。
【００４７】
図１にウイルス除去装置の一例を挙げる。図１で示されるウイルス除去装置において、ウイルス除去用高分子基材（多孔性中空糸膜）３は容器５内に格納されている。隣り合う多孔性中空糸膜３、３は、並列されている。また、多孔性中空糸膜３と容器５の内壁との間、また、隣り合う多孔性中空糸膜３、３の間に、隔壁６を設けられている。前記容器５の長手方向の一端面の中央には、前記多孔性中空糸膜３の内部空間と通じるウイルス液流入口（第１の開口部）１が設けられている。一方、前記容器５の他端面の中央には、前記多孔性中空糸膜３の内部空間を介して、前記ウイルス液流入口１と通じる、孔を通過しなかった液の流出口（第２の開口部）２が設けられている。更に、前記容器５の外周面には、多孔性中空糸膜３を介して、前記ウイルス液流入口１と通じる、孔を通過した液の流出口（第３の開口部）４が設けられている。
【００４８】
更に、図示されていないが、各開口部（流出口）からの流出液が混合されてなる混合液が、再度、ウイルス除去装置に投入され、多孔性中空糸膜３を介した濾過工程が繰り返されるように、ウイルス液流入口１、孔を通過しなかった液の流出口２、及び、孔を通過した液の流出口４が構成されていることが、ウイルス除去効率向上の観点から好ましい。
このような構成を有するウイルス除去装置において、ウイルスを含む液が前記ウイルス液流入口１から投入されて前記多孔性中空糸膜３の内部空間へと通される場合は、前記多孔性中空糸膜３の内表面から外表面側に通過後、前記多孔性中空糸膜３の外部空間から孔を通過した液の流出口４へ流出される液と、前記多孔性中空糸膜３の内表面や内表面近傍の細孔と接触後、前記多孔性中空糸膜３の内部空間から孔を通過しなかった液の流出口２へ流出される液とが混合され、得られた混合液が、再度、ウイルス液流入口１から孔をウイルス除去装置に投入される。
一方、ウイルスを含む液が前記第３の開口部４，４の一方から投入されて前記多孔性中空糸膜３の外部空間へと通される場合、前記多孔性中空糸膜３の外表面から内表面側に通過後、前記多孔性中空糸膜３の内部空間から前記第１の開口部１又は前記第２の開口部２へ流出する液と、前記多孔性中空糸膜３の外表面や外表面近傍の細孔と接触後、前記多孔性中空糸膜３の外部空間からもう一方の第３の開口部４へ流出する液とが、混合され、得られた混合液が、再度、ウイルス除去装置に投入される。
【００４９】
本発明の医療器具（ウイルス除去装置）の使用（作動）方法としては、上記ウイルスを含む液と接触させて該液中のウイルスを除去、分離することができればいずれの方法でもよいが、図１に示されるウイルス除去装置の作動方法について以下に具体的に説明する。
【００５０】
まず、ウイルスを含む液を前記ウイルス液流入口１から投入する。投入されたウイルスを含む液は、前記多孔性中空糸膜３の内部空間に通じた後、ウイルスを含む液が多孔性中空糸膜３の孔を通過する際に、当該孔にウイルスが捕獲除去される。多孔性中空糸膜３の内表面から外表面側に通過した液は、孔を通過した液の流出口４から排出され、多孔性中空糸膜３の内表面から外表面側に通過せず、多孔性中空糸膜３の内表面や内表面近傍の細孔のみに接触した液は、孔を通過しなかった液の流出口２から排出される。
前記ウイルスを含む液として、例えば、血液が使用される場合には、前記孔を通過しなかった液の流出口２から排出された液と、前記孔を通過した液の流出口４から排出され液とを混合し、得られた混合液を、再度、ウイルス液流入口１から前記多孔性中空糸膜３の内部空間に通し、前記多孔性中空糸膜３の孔にてウイルスを捕獲除去する工程を繰り返し実施することが好ましい。当該工程を反復して実施することにより、ウイルス除去効率をより向上させることができる。
また、例えば、前記ウイルスを含む液として血漿が使用される場合には、前記孔を通過しなかった液の流出口２を封鎖し、前記孔を通過した液の流出口４から装置外に排出される液のみを、再度、ウイルス液流入口１から前記多孔性中空糸膜３に通し、前記多孔性中空糸膜３の孔にてウイルスを捕獲除去する工程を繰り返し実施することも好ましい。
【００５１】
あるいは、ウイルスを含む液を、第３の開口部４、４の一方から、多孔性中空糸膜３の外部空間へ通し、多孔性中空糸膜３の孔を通過する際に、当該孔にてウイルスを捕獲除去することもできる。この場合、多孔性中空糸膜３の外表面から内表面側に通過した液は、第１の開口部１又は第２の開口部２から流出され、多孔性中空糸膜３の外表面から内表面側に通過せず、多孔性中空糸膜３の外表面や外表面近傍の細孔のみに接触した液は、もう一方の第３の開口部４から流出される。
前記ウイルスを含む液として、例えば、血液が使用される場合には、前記第１の開口部１又は第２の開口部２から流出された液と、前記第３の開口部４から流出された液とを混合し、得られた混合液を、再度、前記第３の開口部４から前記多孔性中空糸膜３の外部空間に通し、前記多孔性中空糸膜３の孔にてウイルスを捕獲除去する工程を繰り返し実施することが好ましい。当該工程を反復して実施することにより、ウイルス除去効率をより向上させることができる。
また、例えば、前記ウイルスを含む液として血漿が使用される場合には、前記第１の開口部１と第２の開口部２から流出される液のみを回収し、再度、第３の開口部４から前記多孔性中空糸膜３の外部空間に通し、前記多孔性中空糸膜３の孔にてウイルスを捕獲除去する工程を繰り返し実施することも好ましい。
【００５２】
また、本発明のアミノ基含有樹脂化合物は、ガスバリア性材料としても好適に使用することができる。一般的に、本発明の親水性樹脂（Ａ）は酸素バリア性を有する材料として知られているが、その性能は十分なものではない。そこで、我々は本発明のアミノ基含有樹脂化合物をガスバリア性材料として用いたところ、この樹脂化合物が高いガスバリア性を発現することを見出した。
本発明のガスバリア材で対象とするガスは、本発明のガスバリア材がバリア性を発揮できるガスであれば、特に制限はないが、例えば、酸素、窒素、二酸化炭素、水蒸気等を挙げることができる。
【００５３】
本件のアミノ基含有樹脂をガスバリア性材料として用いる場合は、フィルムや成型体、コーティング材料として好適に用いることができる。
【実施例】
【００５４】
以下の実施例により本発明を更に詳細に説明する。【００５５】
＜多孔性高分子基材の孔径の測定＞
ＡＳＴＭ Ｆ３１６−８６およびＡＳＴＭ Ｅ１２９４−８９に準拠し、Ｐｏｒｏｕｓ  Ｍａｔｅｒｉａｌｓ，Ｉｎｃ．社製「パームポロメータＣＦＰ−２００ＡＥＸ」を用いてハーフドライ法により平均流量孔径（膜の一方から他方に向けて貫通する孔の窄み部分の平均孔径）を測定した。試液はパーフルオロポリエステル（商品名「Ｇａｌｗｉｃｋ」）を用いた。【００５６】
＜糖類の固定化量の算出＞
中空糸に固定化された糖類の量は、１，９−ジメチルメチレンブルーの色素吸着量より算出した。
検量線の作成：色素水溶液を調製し、糖類を所定量添加し、糖類と色素の複合体を形成させた。そこへ、ヘキサンを加えて色素と糖類の複合体を水相から分離し、残った水溶液中の色素量を吸光度(６５０ｎｍ)で測定し、糖類の添加量と吸光度を用いて検量線を作成した。
サンプル測定：色素溶液に、中空糸を所定の長さ入れ、色素の吸着量から換算して糖類の固定化量を算出した。【００５７】
＜ＨＣＶ除去試験＞
膜面積１．８ｃｍ２の中空糸モジュールを作製し、ＨＣＶ患者血漿（原液）０．６ｍＬを通液して、孔を通過した液（ろ液）０．３ｍＬ、孔を通過しなかった液（内液）０．３ｍＬを得た。検体をオーソ製ＨＣＶ抗原ＥＬＩＳＡテストで測定し、
ＨＣＶ除去率（％）＝（１−ろ液中のＨＣＶ量／原液中のＨＣＶ量）×１００
を求めた。【００５８】
＜ＥＬＩＳＡ法＞
検体を前処理液（ＳＤＳ）で前処理し、ＨＣＶコア抗原を遊離させると同時に共存するＨＣＶ抗体を失活させ測定試料とした。測定試料をＨＣＶコア抗原抗体固定化プレートに添加し、インキュベーションした。所定時間反応後、洗浄し、ホールラディッシュ由来ペルオキシダーゼ標識化ＨＣＶコア抗原抗体を添加し、インキュベーションした。所定時間反応後、洗浄し、ｏ−フェニレンジアミン試薬を添加し、インキュベーションする。所定時間反応後、反応停止液を添加した。４９２ｎｍの波長で発色を測光した。標品の吸光度より、濃度を算出した。【００５９】
＜血漿中アルブミン透過量の算出＞
検体にブロムクレゾールグリーン試薬を添加し、６３０ｎｍの波長で発色を測光した。標品の吸光度より、濃度を算出した。
アルブミン透過率（％）＝（ろ液中のアルブミン量／原液中のアルブミン量）×１００【００６０】
（参考例１）高分子基材の調製
密度０．９６８ｇ／ｃｍ３、メルトインデックス５．５の高密度ポリエチレン（三井石油化学工業株式会社製ＨＩＺＥＸ ２２００Ｊ）を吐出口径１６ｍｍ、円環スリット幅が２．５ｍｍ、吐出断面積が１．０６ｃｍ２の中空糸賦型用紡糸口金を用い、紡糸温度１６０℃で紡糸し、紡糸ドラフト１８９０でボビンに巻き取った。得られた未延伸中空糸の寸法は内径が３２４μｍ、膜厚が４８μｍであった。
この未延伸中空糸を１１５℃で２４時間、定長で熱処理した。つづいて室温で７５００％／ｍｉｎの変形速度で１．８倍延伸した後、１００℃の加熱炉中で変形速度が２２０％／ｍｉｎとなるように総延伸倍率が３．８倍になるまで熱延伸を行った、さらに１２５℃の加熱炉で総延伸倍率が２．３倍になるまで連続的に熱収縮を行い、延伸糸を得た。得られた多孔性中空糸膜の内径は２９４μｍ、膜厚は４０μｍであった。【００６１】
（実施例１）
エポキシ基導入エチレン−ビニルアルコール共重合体（１）の調製
温度計、攪拌機、還流冷却器および窒素ガス導入管を備えた四つ口フラスコに、エチレン−ビニルアルコール共重合体（日本合成化学製品、エチレン含量４４モル％、重量平均分子量９００００）の１７０重量部、及びジメチルスルホキシド（和光純薬製品）の２３８０重量部を仕込んで９０℃に昇温し、エチレン−ビニルアルコール共重合体を溶解させた。その後５０℃まで温度を下げて、攪拌しながらエピクロロヒドリンの２５５０重量部を加えて溶解させた。そこに、５重量％水酸化ナトリウム水溶液を８５重量部加えて、５０℃にて１時間加熱攪拌した。その後、再沈殿法にて樹脂分を析出させ、濾過、洗浄、乾燥を行い、エポキシ基導入エチレン−ビニルアルコール共重合体（１）を得た。エポキシ当量は２１４６ｇ／ｍｏｌ、重量平均分子量は１２６０００であった。【００６２】
アミノ基導入エチレン−ビニルアルコール共重合体（１）の調製
温度計、攪拌機、還流冷却器および窒素ガス導入管を備えた四つ口フラスコに、前記エポキシ基導入エチレン−ビニルアルコール共重合体（１）の１２０重量部、及びエタノールの１６０２重量部、イオン交換水の６７８重量部を仕込んで９０℃に昇温し、エポキシ基導入エチレン−ビニルアルコール共重合体（１）を溶解させた後、４０℃まで温度を下げた。上述のエポキシ基導入エチレン−ビニルアルコール共重合体（１）の溶液を、２８重量％アンモニア水の６７５重量部及びエタノールの８３０重量部の混合溶媒物中に滴下後、４０℃にて４時間加熱攪拌した。その後、蒸留によって余剰のアンモニア分を留去し、不揮発分および溶剤組成を調整して、アミノ基導入エチレン−ビニルアルコール共重合体（１）を得た。（アミン価２５ｍｇＫＯＨ／ｇ、不揮発分２．５ｗｔ％、溶剤組成  エタノール７９ｗｔ％、水２１ｗｔ％）【００６３】
（実施例２）
ヘパリン固定化多孔性中空糸の調製  前記アミノ基導入エチレン−ビニルアルコール共重合体（１）溶液を５０℃に保温した浸漬槽中に、参考例１で得られた延伸糸を１００秒間浸漬し、５０℃のエタノール飽和蒸気下で８０秒保温した後、さらに８０秒かけて溶剤を乾燥させて親水化処理を行った。次いで、試験管にヘパリン１５０ｍｇとシアノ水素化ホウ素ナトリウム２０ｍｇを入れ、ＰＢＳ１５０ｍＬに溶解し、アミノ基導入エチレン−ビニルアルコール共重合体（１）によって親水化処理を行った多孔性中空糸（約１３ｃｍ、約１５０本）を浸漬して、４０℃で１日間反応させた。反応終了後、水で洗浄した。次いで、０．２Ｍ ＡｃＯＮａ水溶液２６ｍＬを入れ、氷冷しながら、無水酢酸１３ｍＬをゆっくり滴下した。氷冷下、超音波で３０分反応させた後、室温に戻しながらさらに３０分反応させた。反応終了後、２０％ＮａＣｌ、０．１Ｍ ＮａＨＣＯ３水溶液、水、ＰＢＳで洗浄し、ヘパリン固定化多孔性中空糸を得た。ヘパリンの固定化量をメチレンブルーの吸着量で測定したところ、１３μｇ／ｃｍ２（内表面積換算）固定化されていた。ヘパリン固定化多孔性中空糸の平均流量孔径は１４０ｎｍであった。【００６４】
（実施例３）
実施例２で得られた多孔性中空糸を用いてモジュールを作製し、ＨＣＶ患者血清を濾過し、ろ液中のＨＣＶをＥＬＩＳＡ法で測定してＨＣＶの吸着除去率（％）を算出した。その結果、ＨＣＶ吸着率は５４％であった。このとき、アルブミンの透過率は９９％以上だった。【００６５】
（実施例４）
エポキシ基導入エチレン−ビニルアルコール共重合体（２）の調製
温度計、攪拌機、還流冷却器および窒素ガス導入管を備えた四つ口フラスコに、エチレン−ビニルアルコール共重合体（日本合成化学製品、エチレン含量４４モル％、重量平均分子量９００００））の２５重量部、及びジメチルスルホキシド（和光純薬製品）の３５０重量部を仕込んで９０℃に昇温し、エチレン−ビニルアルコール共重合体を溶解させた。その後５０℃まで温度を下げて、攪拌しながらエピクロロヒドリンの３７５重量部を加えて溶解させた。そこに、５重量％水酸化ナトリウム水溶液を２４重量部加えて、５０℃にて１時間加熱攪拌した。その後、再沈殿法にて樹脂分を析出させ、濾過、洗浄、乾燥を行い、エポキシ基導入エチレン−ビニルアルコール共重合体（２）を得た。エポキシ当量は１１２０ｇ／ｍｏｌ、重量平均分子量は１５３０００であった。【００６６】
アミノ基導入エチレン−ビニルアルコール共重合体（２）の調製
温度計、攪拌機、還流冷却器および窒素ガス導入管を備えた四つ口フラスコに、前記エポキシ基導入エチレン−ビニルアルコール共重合体（２）の２４．９重量部、及びエタノールの３３１重量部、イオン交換水の１４１重量部を仕込んで９０℃に昇温し、エポキシ基導入エチレン−ビニルアルコール共重合体（２）を溶解させた後、４０℃まで温度を下げた。上述のエポキシ基導入エチレン−ビニルアルコール共重合体（２）の溶液を、２８重量％アンモニア水の１５６重量部及びエタノールの２１８重量部の混合溶媒物中に滴下後、４０℃にて４時間加熱攪拌した。その後、蒸留によって余剰のアンモニア分を留去し、不揮発分および溶剤組成を調整して、アミノ基導入エチレン−ビニルアルコール共重合体（２）を得た。（アミン価４７ｍｇＫＯＨ／ｇ、不揮発分２．５ｗｔ％、溶剤組成  エタノール７９ｗｔ％、水２１ｗｔ％）【００６７】
（実施例５）
試験管にヘパリン１５０ｍｇとシアノ水素化ホウ素ナトリウム２０ｍｇを入れ、ＰＢＳ１５０ｍＬに溶解し、実施例２と同様にアミノ基導入エチレン−ビニルアルコール共重合体（２）によって親水化処理を行った多孔性中空糸（参考例１、約１３ｃｍ、約１５０本）を浸漬して、４０℃で１日間反応させた。反応終了後、水で洗浄した。次いで、０．２Ｍ ＡｃＯＮａ水溶液２６ｍＬを入れ、氷冷しながら、無水酢酸１３ｍＬをゆっくり滴下した。氷冷下、超音波で３０分反応させた後、室温に戻しながらさらに３０分反応させた。反応終了後、２０％ＮａＣｌ、０．１Ｍ ＮａＨＣＯ３水溶液、水、ＰＢＳで洗浄し、ヘパリン固定化多孔性中空糸を得た。ヘパリンの固定化量をメチレンブルーの吸着量で測定したところ、１３μｇ／ｃｍ２（内表面積換算）固定化されていた。ヘパリン固定化多孔性中空糸の平均流量孔径は１３９ｎｍであった。【００６８】
（実施例６）
実施例５で得られた多孔性中空糸を用いてモジュールを作製し、ＨＣＶ患者血清を濾過し、ろ液中のＨＣＶをＥＬＩＳＡ法で測定してＨＣＶの吸着除去率（％）を算出した。その結果、ＨＣＶ吸着率は６２％であった。このとき、アルブミンの透過率は９９％以上だった。【００６９】
（実施例７）
試験管にヘパリン３０ｍｇとシアノ水素化ホウ素ナトリウム１５ｍｇを入れ、ＰＢＳ１５０ｍＬに溶解し、実施例２と同様にアミノ基導入エチレン−ビニルアルコール共重合体（２）によって親水化処理を行った多孔性中空糸（参考例１、約１３ｃｍ、約１５０本）を浸漬して、４０℃で１日間反応させた。反応終了後、水で洗浄した。次いで、０．２Ｍ ＡｃＯＮａ水溶液２６ｍＬを入れ、氷冷しながら、無水酢酸１３ｍＬをゆっくり滴下した。氷冷下、超音波で３０分反応させた後、室温に戻しながらさらに３０分反応させた。反応終了後、２０％ＮａＣｌ、０．１Ｍ ＮａＨＣＯ３水溶液、水、ＰＢＳで洗浄し、ヘパリン固定化中空糸を得た。ヘパリンの固定化量をメチレンブルーの吸着量で測定したところ、８μｇ／ｃｍ２（内表面積換算）固定化されていた。ヘパリン固定化多孔性中空糸の平均流量孔径は１４３ｎｍであった。【００７０】
（実施例８）
実施例７で得られた中空糸を用いてモジュールを作製し、ＨＣＶ患者血清を濾過し、ろ液中のＨＣＶをＥＬＩＳＡ法で測定してＨＣＶの吸着除去率（％）を算出した。その結果、ＨＣＶ吸着率は６２％であった。このとき、アルブミンの透過率は９９％以上だった。【００７１】
（実施例９）
中空糸モジュール用ハウジングパイプ（内径３ｍｍ×外径５ｍｍ、全長２２５ｍｍ）の両端側面に血漿取り出し用のニードル（１５ゲージ２条ネジプラスチックニードル、武蔵エンジニアリング(株)製）を取り付け、実施例５で調製した多孔質中空糸膜を３７本挿入し、両端部を５分型エポキシ樹脂系接着剤（ボンドクイックセット、コニシ(株)）を用いてハウジングパイプに固定した。さらに両端部に血液流入出用コネクター（ルアーフィッティング、アイシス製）を取り付けて、有効長１５ｃｍ、有効ろ過面積５０ｃｍ２の中空糸モジュールを得た。健常なボランティアから採血し、血液保存液（ＣＰＤ液、クエン酸リン酸ブドウ糖液）を混合して抗凝固した血液を調製し、そこにＨＣＶ患者血漿を添加してウイルス除去能評価用の血液とした。ＨＣＶ入り血液１６ｍＬをリザーバーに入れて３７℃に加温し、中空糸モジュールに血液流量０．３３ｍＬ／分で血液を流入させ、血漿ろ過流量０．１ｍＬ／分で血漿分離を行った。３０分後、分離された血漿側のウイルス量を測定したところ、７０％除去されていた。このとき、アルブミンは９９％以上、ＬＤＬは８９％透過しており、有用な血漿成分を除去せずに効率的にウイルスを除去出来ることがわかった。試験中には、目詰まりによるＴＭＰ等の上昇や目だった溶血もみられなかった。このことから、リガンドを固定化した中空糸膜モジュールを使用することで、簡便かつ継続的に血漿分離をしながら同時にウイルスを除去できることが明らかとなった。【００７２】
（実施例１０）
実施例４で得られたアミノ基導入エチレン−ビニルアルコール共重合体（２）をフィルム状に成型し、厚さ２０μｍのガスバリアフィルム（１）を得た。ガスバリアフィルム（１）の酸素バリア性をＪＩＳ  Ｋ７１２６（プラスチックフィルム及びシートの気体透過度試験方法）に従い測定したところ、０．２ｃｃ／ｍ２・２４ｈｒｓ・ａｔｍであった。（温度２０℃、ｄｒｙ）【００７３】
（比較例１）
参考例１で得られた多孔性中空糸を、実施例２と同様にエチレン−ビニルアルコール共重合体（日本合成化学製品、エチレン含量４４モル％、重量平均分子量９００００）２．５ｗｔ％エタノール／水混合溶液によって親水化処理を行った。このようにして得られた多孔性中空糸（約１３ｃｍ、約１５０本）を、アセトン２０ｍＬ、エピクロロヒドリン１６ｍＬ、４０％ＮａＯＨ水溶液４ｍＬを入れた試験管中に浸漬した。超音波をかけながら、３０〜４０℃で５時間反応させ、反応終了後、アセトンと水で洗浄し、真空乾燥し、エポキシ基が導入された多孔性中空糸を得た。【００７４】
２８重量％アンモニア水にエポキシ基を導入した多孔性中空糸を浸漬し、４０℃で２時間反応させた。反応終了後は水で洗浄し、１級アミノ基が導入された多孔性中空糸を得た。試験管にヘパリン１５０ｍｇとシアノ水素化ホウ素ナトリウム２０ｍｇを入れ、ＰＢＳ１５０ｍＬに溶解し、中空糸を浸漬して、４０℃で１日間反応させた。反応終了後、水で洗浄した。０．２Ｍ ＡｃＯＮａ水溶液２６ｍＬを入れ、氷冷した。氷冷しながら、無水酢酸１３ｍＬをゆっくり滴下した。氷冷しながら、超音波で３０分反応させた。さらに、室温に戻しながら３０分反応させた。反応終了後、２０％ＮａＣｌ、０．１Ｍ ＮａＨＣＯ３水溶液、水、ＰＢＳで洗浄し、ヘパリン固定化中空糸を得た。ヘパリンの固定化量をメチレンブルーの吸着量で測定したところ、７μｇ／ｃｍ２（内表面積換算）固定化されていた。中空糸の平均流量孔径は１５５ｎｍであった。【００７５】
（比較例２）
比較例１で得られた多孔性中空糸を用いてモジュールを作製し、ＨＣＶ患者血清を濾過し、ろ液中のＨＣＶをＥＬＩＳＡ法で測定してＨＣＶの吸着除去率（％）を算出した。その結果、ＨＣＶ吸着率は４９％であった。このとき、アルブミンの透過率は９９％以上だった。【００７６】
（比較例３）
参考例１で得られた多孔性中空糸を、実施例２と同様にエチレン−ビニルアルコール共重合体（日本合成化学製品、エチレン含量４４モル％、重量平均分子量９００００）２．５ｗｔ％エタノール／水混合溶液によって親水化処理を行った。この中空糸膜の平均流量孔径は１３９ｎｍであった。この多孔性中空糸を用いてモジュールを作製し、ＨＣＶ患者血清を濾過し、ろ液中のＨＣＶをＥＬＩＳＡ法で測定してＨＣＶの吸着除去率（％）を算出した。その結果、ＨＣＶ吸着率は２９％であった。このとき、アルブミンの透過率は９９％以上だった。【００７７】
（比較例４）
エチレン−ビニルアルコール共重合体（日本合成化学製品、エチレン含量４４モル％、重量平均分子量９００００）を厚さ２０μｍのフィルム状に加工した後、実施例１０と同様に酸素バリア性を測定したところ、１．０ｃｃ／ｍ２・２４ｈｒｓ・ａｔｍであった。
【産業上の利用可能性】
【００７８】
本発明の高分子基材は、ウイルス除去器具への利用が可能であり、当該器具はウイルスの除去に利用が可能である。
また、本発明の樹脂化合物を用いた材料は、ガスバリア材としての利用が可能である。
【符号の説明】
【００７９】
１：ウイルス液流入口（第１の開口部）
２：孔を通過しなかった液の流出口（第２の開口部）
３：多孔性中空糸膜
４：孔を通過した液の流出口（第３の開口部）
５：容器
６：隔壁
【図１】
2014014089.tif 000003
【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
エチレン−ビニルアルコール共重合体、エチレン−アクリル酸共重合体、及びエチレン−ビニルアルコール−酢酸ビニル共重合体からなる群から選ばれる親水性樹脂（Ａ）と、エポキシ基を有する化合物（Ｂ）を反応させた後に、アミノ基を有する化合物（Ｃ）を反応させて得られる樹脂化合物を表面に塗工した後、前記アミノ基と反応させて糖鎖を固定化してなるウイルス除去用高分子基材。
【請求項２】
前記エポキシ基を有する化合物（Ｂ）が、エピクロロヒドリン、又はジエポキシ化合物である請求項１に記載のウイルス除去用高分子基材。
【請求項３】
前記アミノ基を有する化合物（Ｃ）が、アンモニア、メチルアミン、エチルアミン、２−アミノエタノール、エチレンジアミン、ブチレンジアミン、ヘキサメチレンジアミン、１，２−ビス（２−アミノエトキシ）エタン、３，３’−ジアミノジプロピルアミン、ジエチレントリアミン、フェニレンジアミン、ポリアリルアミン、又はポリエチレンイミンである、請求項１又は２に記載のウイルス除去用高分子基材。
【請求項４】
前記親水性樹脂（Ａ）が、モル換算で、エチレンとビニルアルコールの比率が、エチレン／ビニルアルコール＝０．５〜１．０の範囲である、エチレン−ビニルアルコール共重合体又はエチレン−ビニルアルコール−酢酸ビニル共重合体である請求項１〜３の何れか一項に記載のウイルス除去用高分子基材。
【請求項５】
ウイルスが、肝炎ウイルスである請求項１〜４の何れか一項に記載のウイルス除去用高分子基材。
【請求項６】
前記高分子基材が、多孔性中空糸、不織布、又は透析膜である請求項１〜５の何れか一項に記載のウイルス除去用高分子基材。
【請求項７】
前記高分子基材が、多孔性中空糸である請求項６に記載のウイルス除去用高分子基材。
【請求項８】
前記多孔性中空糸の平均流量孔径が５０〜５００ｎｍの範囲である請求項７に記載のウイルス除去用高分子基材。
【請求項９】
前記多孔性中空糸の内径が１５０〜５００μｍの範囲である請求項７又は８に記載のウイルス除去用高分子基材。
【請求項１０】
前記多孔性中空糸の膜厚が３０〜１００μｍの範囲である請求項７〜９の何れか一項に記載のウイルス除去用高分子基材。
【請求項１１】
請求項１〜１０の何れか一項に記載のウイルス除去用高分子基材を用いたウイルス除去装置。
【請求項１２】
請求項１１に記載のウイルス除去装置の作動方法において、
ウイルスを含む液を多孔性中空糸に通じることにより、中空糸の有する孔を通過した液と、孔を通過しなかった液とを混合する工程を有する、ウイルス除去装置の作動方法。
【請求項１３】
ウイルスを含む液が、ウイルスを含む血液である請求項１２に記載のウイルス除去装置の作動方法。
【手続補正３】
【補正対象書類名】明細書
【補正対象項目名】００１７
【補正方法】変更
【補正の内容】
【００１７】
本発明は、
（１）エチレン−ビニルアルコール共重合体、エチレン−アクリル酸共重合体、及びエチレン−ビニルアルコール−酢酸ビニル共重合体からなる群から選ばれる親水性樹脂（Ａ）と、エポキシ基を有する化合物（Ｂ）を反応させた後に、アミノ基を有する化合物（Ｃ）を反応させて得られる樹脂化合物を表面に塗工した後、前記アミノ基と反応させて糖鎖を固定化してなるウイルス除去用高分子基材、
（２）前記エポキシ基を有する化合物（Ｂ）が、エピクロロヒドリン、又はジエポキシ化合物である前記（１）項に記載のウイルス除去用高分子基材、
（３）前記アミノ基を有する化合物（Ｃ）が、アンモニア、メチルアミン、エチルアミン、２−アミノエタノール、エチレンジアミン、ブチレンジアミン、ヘキサメチレンジアミン、１，２−ビス（２−アミノエトキシ）エタン、３，３’−ジアミノジプロピルアミン、ジエチレントリアミン、フェニレンジアミン、ポリアリルアミン、又はポリエチレンイミンである、前記（１）又は（２）項に記載のウイルス除去用高分子基材、
（４）前記親水性樹脂（Ａ）が、モル換算で、エチレンとビニルアルコールの比率が、エチレン／ビニルアルコール＝０．５〜１．０の範囲である、エチレン−ビニルアルコール共重合体又はエチレン−ビニルアルコール−酢酸ビニル共重合体である前記（１）〜（３）項の何れか一項に記載のウイルス除去用高分子基材、
（５）ウイルスが、肝炎ウイルスである前記（１）〜（４）項の何れか一項に記載のウイルス除去用高分子基材、
（６）前記高分子基材が、多孔性中空糸、不織布、又は透析膜である前記（１）〜（５）項の何れか一項に記載のウイルス除去用高分子基材、
（７）前記高分子基材が、多孔性中空糸である前記（６）項に記載のウイルス除去用高分子基材、
（８）前記多孔性中空糸の平均流量孔径が５０〜５００ｎｍの範囲である前記（７）項に記載のウイルス除去用高分子基材、
（９）前記多孔性中空糸の内径が１５０〜５００μｍの範囲である前記（７）又は（８）項に記載のウイルス除去用高分子基材、
（１０）前記多孔性中空糸の膜厚が３０〜１００μｍの範囲である前記（７）〜（９）項の何れか一項に記載のウイルス除去用高分子基材、
（１１）前記（１）〜（１０）項の何れか一項に記載のウイルス除去用高分子基材を用いたウイルス除去装置、
（１２）前記（１１）項に記載のウイルス除去装置の作動方法において、
ウイルスを含む液を多孔性中空糸に通じることにより、中空糸の有する孔を通過した液と、孔を通過しなかった液とを混合する工程を有する、ウイルス除去装置の作動方法、
（１３）ウイルスを含む液が、ウイルスを含む血液である前記（１２）項に記載のウイルス除去装置の作動方法、
に関する。
【国際調査報告】
2014014089.tif 000004
2014014089.tif 000005
2014014089.tif 000006
2014014089.tif 000007